(57)【要約】【課題】  本発明は、基材上にパターン形状の金属箔を設けてなる電磁波遮蔽積層体において、良好な視認性と導電性を有する電磁波遮蔽積層体および製造方法を提供することを課題とする。また、それを用いた表示装置を提供することを課題とする。【解決手段】  基材上に接着剤層を介し金属薄膜層を設ける工程、該金属薄膜層をエッチング法によりパターニングする工程、パターニングされた金属薄膜層を黒化処理する工程、を有することを特徴とする電磁波遮蔽性積層体及びその製造方法を提供するものである。【選択図】図１
2005317703.tif 000002
【特許請求の範囲】
【請求項１】
基材上に接着剤層を介し金属薄膜層を設ける工程、該金属薄膜層をエッチング法によりパターニングする工程、パターニングされた金属薄膜層を黒化処理する工程、を有することを特徴とする電磁波遮蔽性積層体の製造方法。
【請求項２】
基材上に接着剤層を介し金属薄膜層を設ける工程、該金属薄膜層を黒化処理する工程、黒化処理された金属薄膜層をエッチング法によりパターニングする工程、を有することを特徴とする電磁波遮蔽性積層体の製造方法。
【請求項３】
基材上に接着剤層を介し片面黒化処理された金属薄膜層を設ける工程、黒化処理された金属薄膜層をエッチング法によりパターニングする工程、を有し、かつ片面黒化処理された金属薄膜層の黒化処理されていない面が接着剤側に位置していることを特徴とする電磁波遮蔽性積層体の製造方法。
【請求項４】
前記黒化処理が、酸化処理または黒色印刷によりなされることを特徴とする請求項１〜３のいずれかに記載の電磁波遮蔽性積層体の製造方法。
【請求項５】
前記パターン形状の金属薄膜層上に、さらに機能層を1層以上設けてなることを特徴とする請求項１〜３のいずれかに記載の電磁波遮蔽性積層体の製造方法。
【請求項６】
基材の金属薄膜層を設けていない側に、直接又は接着剤層を介して、機能層を設けてなることを特徴とする請求項１〜５のいずれかに記載の電磁波遮蔽性積層体の製造方法。
【請求項７】
前記機能層が前記パターニングされた金属薄膜層に接着剤層又は被覆層を介して設けられていることを特徴とする請求項５記載の電磁波遮蔽性積層体の製造方法。
【請求項８】
前記機能層、接着剤層または被覆層が、反射防止機能、赤外線遮断機能、紫外線遮断機能、熱緩衝機能、色補正機能、ぎらつき防止機能、ハードコート機能のうちいずれか一種以上の機能を有することを特徴とする請求項１〜７のいずれかに記載の電磁波遮蔽性積層体の製造方法。
【請求項９】
基材上に接着剤層、パターン形状の金属薄膜層を有する電磁波遮蔽性積層体であって、少なくとも前記パターン形状の金属薄膜層の表面に黒色層を有することを特徴とする電磁波遮蔽性積層体。
【請求項１０】
前記黒色層が、酸化処理または黒色印刷により設けられていることを特徴とする請求項８記載の電磁波遮蔽性積層体。
【請求項１１】
前記パターン形状の金属薄膜層上に、さらに機能層を1層以上設けてなることを特徴とする請求項９または１０記載の電磁波遮蔽性積層体。
【請求項１２】
前記基材の金属薄膜層を設けていない側に、直接又は接着剤層を介して、機能層を設けてなることを特徴とする請求項９〜１１のいずれかに記載の電磁波遮蔽性積層体。
【請求項１３】
前記機能層が前記パターニングされた金属薄膜層に接着剤層または被覆層を介して設けられていることを特徴とする請求項１１記載の電磁波遮蔽性積層体。
【請求項１４】
前記機能層、接着剤層または被覆層が、反射防止機能、赤外線遮断機能、紫外線遮断機能、熱緩衝機能、色補正機能、ぎらつき防止機能、ハードコート機能のうちいずれか一種以上の機能を有することを特徴とする請求項９〜１３のいずれかに記載の電磁波遮蔽性積層体。
【請求項１５】
請求項１０〜１４のいずれかに記載の電磁波遮蔽性積層体を前面に用いたことを特徴とする表示装置。
【発明の詳細な説明】
【技術分野】
【０００１】
本発明は、電磁波遮蔽性積層体のおよびその製造方法に関するものである。特にプラズマディスプレイなどの表示装置に用いる電磁波遮蔽性積層体のおよびその製造方法に関するものである。
【背景技術】
【０００２】
近年、電気機器の発達により、電気機器の発する電磁波が人体や他の電気機器に悪影響を与えるという問題が急激にまして来ている。特に、ブラウン管ディスプレイ（ＣＲＴ）、プラズマディスプレイ（ＰＤＰ）等の表示装置から発生する電磁波が問題となっている。
【０００３】
電気機器から発生する電磁波を遮蔽する方法として、電気機器の電磁波を発生するところを金属または高導電体からなる筐体等により囲うなどの方法により防ぐことができる。
【０００４】
しかし、前述のブラウン管ディスプレイ（ＣＲＴ）、プラズマディスプレイ（ＰＤＰ）等の表示装置は透明性、視認性が必要であるため、金属薄膜をメッシュ状に加工したもの、導電性繊維、導電性材料を被覆した繊維などからなるもの、導電性材料をパターン印刷したものなどを表示装置前面に配置することが知られている。
【０００５】
中でも、基材上に金属薄膜を設けた後、エッチングにより線幅数十μｍのメッシュ状に加工する方法が、主流となっている（特許文献１参照）。また、形成したメッシュの金属箔はそのままであると、視認性に悪影響を与えるため、通常は黒化処理した銅箔用いることが行われている。即ち、基材上に酸化処理などにより表面を黒色に変色させた銅箔を設け、エッチング法によりパターニングする方法が行われている。
【０００６】
しかし、黒化処理した銅箔などの金属箔は、表面が粗くなっている。そのため、基材上に接着剤を介して黒化処理した金属薄膜を設け、その後パターンエッチングすると、エッチングにより除去された金属箔の開口部に存在する接着剤層に、金属箔の表面の粗さに由来する凹凸ができるため、それに起因するヘイズの上昇など視認性の悪化が問題となっている。
【特許文献１】特開平１０−４１６８２号公報
【発明の開示】
【発明が解決しようとする課題】
【０００７】
本発明は、基材上にパターン形状の金属箔を設けてなる電磁波遮蔽積層体において、良好な視認性と導電性を有する電磁波遮蔽積層体および製造方法を提供することを課題とする。また、それを用いた表示装置を提供することを課題とする。
【課題を解決するための手段】
【０００８】
請求項１の発明は、基材上に接着剤層を介し金属薄膜層を設ける工程、該金属薄膜層をエッチング法によりパターニングする工程、パターニングされた金属薄膜層を黒化処理する工程、を有することを特徴とする電磁波遮蔽性積層体の製造方法である。
【０００９】
請求項２の発明は、基材上に接着剤層を介し金属薄膜層を設ける工程、該金属薄膜層を黒化処理する工程、黒化処理された金属薄膜層をエッチング法によりパターニングする工程、を有することを特徴とする電磁波遮蔽性積層体の製造方法である。
【００１０】
請求項３の発明は、基材上に接着剤層を介し片面黒化処理された金属薄膜層を設ける工程、黒化処理された金属薄膜層をエッチング法によりパターニングする工程、を有し、かつ片面黒化処理された金属薄膜層の黒化処理されていない面が接着剤側に位置していることを特徴とする電磁波遮蔽性積層体の製造方法である。
【００１１】
請求項４の発明は、前記黒化処理が、酸化処理または黒色印刷によりなされることを特徴とする請求項１〜３のいずれかに記載の電磁波遮蔽性積層体の製造方法である。
【００１２】
請求項５の発明は、前記パターン形状の金属薄膜層上に、さらに機能層を1層以上設けてなることを特徴とする請求項１〜３のいずれかに記載の電磁波遮蔽性積層体の製造方法である。
【００１３】
請求項６の発明は、基材の金属薄膜層を設けていない側に、直接又は接着剤層を介して、機能層を設けてなることを特徴とする請求項１〜５のいずれかに記載の電磁波遮蔽性積層体の製造方法である。
【００１４】
請求項７の発明は、前記機能層が前記パターニングされた金属薄膜層に接着剤層又は被覆層を介して設けられていることを特徴とする請求項５記載の電磁波遮蔽性積層体の製造方法である。
【００１５】
請求項８の発明は、前記機能層、接着剤層または被覆層が、反射防止機能、赤外線遮断機能、紫外線遮断機能、熱緩衝機能、色補正機能、ぎらつき防止機能、ハードコート機能のうちいずれか一種以上の機能を有することを特徴とする請求項１〜７のいずれかに記載の電磁波遮蔽性積層体の製造方法である。
【００１６】
請求項９の発明は、基材上に接着剤層、パターン形状の金属薄膜層を有する電磁波遮蔽性積層体であって、少なくとも前記パターン形状の金属薄膜層の表面に黒色層を有することを特徴とする電磁波遮蔽性積層体である。
【００１７】
請求項１０の発明は、前記黒色層が、酸化処理または黒色印刷により設けられていることを特徴とする請求項８記載の電磁波遮蔽性積層体である。
【００１８】
請求項１１の発明は、前記パターン形状の金属薄膜層上に、さらに機能層を1層以上設けてなることを特徴とする請求項９または１０記載の電磁波遮蔽性積層体である。
【００１９】
請求項１２の発明は、前記基材の金属薄膜層を設けていない側に、直接又は接着剤層を介して、機能層を設けてなることを特徴とする請求項９〜１１のいずれかに記載の電磁波遮蔽性積層体である。
【００２０】
請求項１３の発明は、前記機能層が前記パターニングされた金属薄膜層に接着剤層または被覆層を介して設けられていることを特徴とする請求項１１記載の電磁波遮蔽性積層体である。
【００２１】
請求項１４の発明は、前記機能層、接着剤層または被覆層が、反射防止機能、赤外線遮断機能、紫外線遮断機能、熱緩衝機能、色補正機能、ぎらつき防止機能、ハードコート機能のうちいずれか一種以上の機能を有することを特徴とする請求項９〜１３のいずれかに記載の電磁波遮蔽性積層体である。
【００２２】
請求項１５の発明は、請求項１０〜１４のいずれかに記載の電磁波遮蔽性積層体を前面に用いたことを特徴とする表示装置である。
【発明の効果】
【００２３】
本発明によれば、基材上にパターン状の金属薄膜を設けてなる電磁波遮蔽積層体において、金属薄膜のパターン形成後に表面に視認性向上のための黒化処理を行う、または基材上に金属薄膜を設けた後に黒化処理しその後パターン形成するため、金属薄膜のパターン開口部に存する接着剤に凹凸がなく、そのため、ヘイズの上昇のない、導電性、視認性に優れた電磁波遮蔽積層体となるものである。
【発明を実施するための最良の形態】
【００２４】
本発明は、基材上に表面の粗くない金属薄膜を設け、パターニングした後に視認性向上のため、黒化処理することにより、高い電磁波シールド性、視認性を有する電磁波遮蔽積層体とするものである。また、片面黒化処理された金属薄膜の黒化処理面の反対の面を接着剤を介し基材に貼り合わせ、その後パターニングすることにより高い電磁波シールド性、視認性を有する電磁波遮蔽積層体とするものである。
【００２５】
基材は特に限定する物ではないが、ガラスやプラスチックフィルム基材などを好適に用いることができる。プラスチック基材としては、例えばポリエチレンテレフタレート（ＰＥＴ）、ポリエチレンナフタレート（ＰＥＮ）、ポリエーテルサルフォン（ＰＥＳ）、ポリカーボネート、トリアセチルセルロース（ＴＡＣ）、ポリイミドなどが挙げられる。
【００２６】
電磁波遮蔽層は、基材上に粘着剤層を介して金属薄膜を設け、その後エッチング法により、パターニングすることにより、パターン状の金属薄膜からなる電磁波遮蔽層とし、その後視認性向上のため、黒化処理するものである。
【００２７】
また、基材上に粘着剤層を介して金属薄膜を設け、その後視認性向上のため、黒化処理を行い、その後エッチング法により、パターニングすることにより、パターン状の金属薄膜からなる電磁波遮蔽層とするものである。
【００２８】
接着剤層としては、公知の接着剤、粘着剤を用いることができる。接着剤、粘着剤としてはアクリル系、ウレタン系、エポキシ系、ポリエステル系またはそれらの複合材料を用いることができる。また、これらの材料に架橋剤を加えて接着性を高めて用いても良い。
【００２９】
金属薄膜としては、銅、銀、金、ニッケル、亜鉛、アルミニウムなどの金属またはこれらの金属からなる合金を用いることができる。なお、金属薄膜は平滑なものであることが好ましい。平滑であれば、その後の工程でパターン形状にしたとき、金属薄膜層の下層であり、開口部に位置する接着剤層表面に凹凸がなく、それに起因するヘイズ上昇等が低減される。
【００３０】
また、金属薄膜層は予め平滑化処理されていると好ましい。平滑化処理としては研磨または腐食処理などが挙げられる。
【００３１】
また、予め片面が黒化処理されている金属薄膜を用いても良い。
【００３２】
エッチング法によるパターニングは公知の方法により行うことができる。具体的には以下のような手順で行うことができる。まず、金属薄膜上にレジスト層を形成し、得ようとする金属薄膜層の逆パターンの露光を行い、洗浄することによりレジストパターンを得た後、酸系エッチング液により金属薄膜をパターンエッチングする。その後レジストを除去することにより、金属薄膜のパターンを得る。
【００３３】
黒化処理の方法としては、酸化処理や黒色印刷により行うことができる。
【００３４】
酸化処理はパターン状金属薄膜を酸により処理することにより、表面が黒化するものである。酸化処理により黒化処理をおこなう場合、露出している金属薄膜層表面が全て黒化する。なお、酸化処理により黒化する場合は、図２に示すように、表面の粗さが増大する。
【００３５】
なお、エッチングによるパターニングの後に黒化処理する場合、図２に示すように、基材から見て上部だけでなく、側面も黒化処理され、視認性向上には有利である。エッチングによるパターニングの前に行う場合は、図示していないが、基材から見て上部のみが黒化処理された状態になる。
【００３６】
黒色印刷は、黒色のインキをパターン状金属薄膜上に印刷することにより行うことができる。黒色印刷により黒化処理をおこなう場合、図３に示すようにパターン状金属薄膜の上側だけが黒化するようにしても良いし、露出している金属薄膜層表面が全て黒化してもよい。
【００３７】
印刷法は公知の方法を用いて行うことができる。
【００３８】
本発明では、基材／接着剤層／パターニングされた金属薄膜層からなる電磁波遮蔽性積層体のパターニングされた金属薄膜層上、または基材の金属薄膜層が設けられていない方にさらに機能層を積層することができる。
【００３９】
機能層としては、反射防止機能、赤外線遮断機能、紫外線遮断機能、熱緩衝機能、色補正機能、ぎらつき防止機能、ハードコート機能のうちいずれか一種以上の機能を有するものが挙げられる。
【００４０】
これら、機能層は公知の材料、方法により設けることができる。
【００４１】
また、機能層は接着剤層を介して設けることもできる。この場合、機能性の無機または有機の粒子や樹脂を加えることにより、前記機能を持たせることもできる。
【００４２】
また、パターニングされた金属薄膜層上に機能層を設ける場合、被覆層を介して設けることもできる。なお、この場合、被覆層上に接着剤層を介しても良い。
【００４３】
被覆層としては、公知の樹脂が挙げられ、機能性の無機または有機の粒子や樹脂を加えることにより、前記機能を持たせることもできる。
【００４４】
本発明の電磁波遮蔽性積層体は、プラズマディスプレイなどの表示装置や電磁波遮蔽窓材として用いることができる。プラズマディスプレイなどの表示装置に用いる場合、金属薄膜層が表になるよう、直接または空間などを介し張り合わせれば良い。
【実施例１】
【００４５】
以下、本発明について、実施例をあげて詳細に説明するが、これに限るものではない。
【００４６】
まず厚み１２５μｍのＰＥＴフィルム（東洋紡績社製  Ａ４３００）に接着剤（東洋モートン社製ＡＤ−７６Ｐ１／ＣＡＴ−ＲＴ８５）を乾燥膜厚１０μｍになるよう塗布しその後７０℃１分で乾燥し、５０℃１週間の条件でエージング処理を行い、厚み１２μｍの銅箔（三井金属鉱業社製、電解銅箔）を貼り合わせた。その後フォトレジスト（１０μｍ）塗布し、紫外線によるパターン露光を行い現像し、エッチング処理し洗浄、乾燥することにより線幅１０μｍ、開口部２００μｍの金属薄膜パターンを得た。その後黒化処理液に２分間浸漬、その後水洗することにより表面が黒化処理された、電磁波遮蔽性積層体を得た。
（評価）
＜ヘイズ（曇度）＞
写像性測定器［日本電色工業（株）製  ＮＤＨ−２０００］を使用して測定した。
＜視認性＞
人の目で目視することにより○、△、×で評価した。
【００４７】
実施例で作成した電磁波遮蔽性積層体は、ヘイズは６％で、視認性は○であった。
【図面の簡単な説明】
【００４８】
【図１】本発明の電磁波遮蔽性積層体の一例を示す構成断面図である。
【図２】本発明の電磁波遮蔽性積層体の金属薄膜層を示す構成断面拡大図である。
【図３】本発明の電磁波遮蔽性積層体の金属薄膜層を示す構成断面拡大図である。
【図４】本発明の電磁波遮蔽性積層体の応用例を示す構成断面図である。
【符号の説明】
【００４９】
１      基材
２      接着剤層
３      金属薄膜層
４      黒化処理層
４ａ    酸化処理による黒化処理層
４ｂ    黒色印刷による黒化処理層
５      被覆層
６      機能層
【図１】
2005317703.tif 000003
【図２】
2005317703.tif 000004
【図３】
2005317703.tif 000005
【図４】
2005317703.tif 000006